(57)【要約】【課題】本発明は、レジスト塗布、描画、現像、エッチング等の製造工程を増やすことなく、特殊なマスクブランクを準備する必要もなく、簡便に遮光領域を形成することが可能であり、高精度なパターン転写を実現することが可能な反射型マスクの製造方法、反射型マスク用イオンビーム装置、および反射型マスクを提供することを主目的とする。【解決手段】本発明は、基板と、上記基板上に形成された多層膜と、上記多層膜上にパターン状に形成された吸収層とを有する反射型マスクを準備する準備工程と、上記吸収層のパターンが形成された回路パターン領域の外周に、水素またはヘリウムのイオンビームを照射し、上記多層膜の周期構造の規則性を乱して低反射部を形成し、上記基板上に上記低反射部および上記吸収層が積層された遮光領域を形成する遮光領域形成工程とを有することを特徴とする反射型マスクの製造方法を提供する。【選択図】図１
2012212787.tif 000002
【特許請求の範囲】
【請求項１】
基板と、前記基板上に形成された多層膜と、前記多層膜上にパターン状に形成された吸収層とを有する反射型マスクを準備する準備工程と、
前記吸収層のパターンが形成された回路パターン領域の外周に、水素またはヘリウムのイオンビームを照射し、前記多層膜の周期構造の規則性を乱して低反射部を形成し、前記基板上に前記低反射部および前記吸収層が積層された遮光領域を形成する遮光領域形成工程と
を有することを特徴とする反射型マスクの製造方法。
【請求項２】
前記遮光領域形成工程では、プラズマにより前記イオンビームを発生させることを特徴とする請求項１に記載の反射型マスクの製造方法。
【請求項３】
前記遮光領域形成工程では、前記回路パターン領域の端部と前記遮光領域の端部との距離が０．１μｍ〜１０００μｍの範囲内となるように、前記イオンビームを照射することを特徴とする請求項１または請求項２に記載の反射型マスクの製造方法。
【請求項４】
水素またはヘリウムのイオンを発生させるプラズマイオン源と、
前記プラズマイオン源から放出されたイオンをビームとし、反射型マスクに照射する光学系と、
反射型マスクを保持するステージと
を有することを特徴とする反射型マスク用イオンビーム装置。
【請求項５】
基板と、前記基板上に形成された多層膜と、前記多層膜上にパターン状に形成された吸収層とを有する反射型マスクであって、
前記吸収層のパターンが形成された回路パターン領域と、前記回路パターン領域の外周に配置され、前記基板上に前記多層膜の周期構造の規則性が乱された低反射部および前記吸収層が積層された遮光領域とを有し、
前記回路パターン領域の端部と前記遮光領域の端部との距離が０．１μｍ〜１０００μｍの範囲内であることを特徴とする反射型マスク。
【発明の詳細な説明】
【技術分野】
【０００１】
本発明は、極紫外線（ＥＵＶ：Extreme Ultra Violet）リソグラフィに用いられる反射型マスクに関するものである。
【背景技術】
【０００２】
近年、半導体産業において、半導体デバイスの微細化に伴い、極紫外線（以下、ＥＵＶと呼称する。）を用いた露光技術であるＥＵＶリソグラフィが有望視されている。なお、ＥＵＶとは、軟Ｘ線領域または真空紫外線領域の波長帯の光を指し、具体的には波長が０．２ｎｍ〜１００ｎｍ程度の光のことである。このＥＵＶリソグラフィにおいて用いられるマスクとしては、例えば特許文献１に記載されているような反射型マスクが提案されている。
【０００３】
このような反射型マスクは、基板上に露光光を反射する多層膜が形成され、上記多層膜上に露光光を吸収する吸収層が形成され、上記吸収層が部分的に除去されることにより吸収体パターンが形成されたものである。露光装置に装着された反射型マスクに入射した光は、吸収体のある部分では吸収され、吸収体のない部分では多層膜により反射されて、多層膜での反射による光像が反射光学系を通してウェハ上に転写される。
【０００４】
反射型マスクを用いてウェハ上にパターンを転写するに際しては、ステップアンドリピート方式と呼ばれる露光方式を用いられている。ステップアンドリピート方式は、ウェハを逐次移動（ステップ）して、繰り返し（リピート）露光する方法である。ステップアンドリピート方式の露光装置は、ステッパーと呼ばれている。
【０００５】
このステップアンドリピート方式で露光を行う場合、通常、ウェハから可能な限り多くのチップを取り出すため、反射型マスクにおける吸収体パターンが形成された回路パターン領域は互いに可能な限り近接して転写される。また、ステップアンドリピート方式の場合、一般に、回路パターン領域よりも若干広い領域を露光する。そのため、ウェハ上における隣接する露光領域では、露光領域が重なり合う領域（以下、多重露光領域と称する場合がある。）が生じる。例えば、矩形の露光領域の場合、１つの露光領域の角は他の３つの露光領域と重なり、４回露光されることになる。
多重露光領域では、複数回露光されるため、露光光の大部分が吸収体によって吸収されて１回の露光では実質的に解像に寄与しない露光量であったとしても、露光量が加算されて解像に寄与する量に達してしまう場合がある。その結果、不要なパターンが形成されることになり、高精度なパターンが得られないという問題が起こる。
【０００６】
また、反射型マスクにおいては、露光光はマスク面に対し垂直な方向から数度（通常６度程度）傾いた方向より入射される。吸収体は厚みを持つため、露光光が斜めから入射されることで、吸収体パターン自身の影が生じる。この影響を影効果と呼ぶ。影効果の度合いは、露光光に対する吸収体パターンの向きによって異なり、ウェハへの転写寸法に影響を与える。この影効果の問題は特に近年のパターンの微細化に伴い顕著になってきている。
上記影効果を抑制するためには、吸収体は薄い方が好ましい。しかしながら、吸収体の膜厚を薄くすると、吸収体による露光光の吸収が少なくなるため、上述の多重露光領域でのパターン不良の問題が大きくなる。
【０００７】
そこで、反射型マスクにおいて、多重露光領域を形成する、回路パターン領域の外周に位置する外周領域からの反射光を抑制するために、回路パターン領域の外周に遮光領域（遮光枠、遮光帯とも呼ばれる。）を形成することが提案されている（例えば特許文献２および特許文献３参照）。この遮光領域の態様として、特許文献２および特許文献３には、具体的に、多層膜を除去する、吸収体の膜厚を厚くする、２層の吸収体を積層する、あるいは、吸収体上に遮光膜を形成することにより、遮光領域を形成することが提案されている。また、多層膜にイオン注入またはフェムト秒レーザパルス光を照射することで多層膜の反射率を低下させて、遮光領域を形成することも提案されている。
【先行技術文献】
【特許文献】
【０００８】
【特許文献１】特開２００２−３１９５４２号公報
【特許文献２】特開２００９−１４１２２３号公報
【特許文献３】特開２００９−２１２２２０号公報
【発明の概要】
【発明が解決しようとする課題】
【０００９】
しかしながら、上述の方法のうち、多層膜を除去する方法、吸収体の膜厚を厚くする方法、２層の吸収体を積層する方法、吸収体上に遮光膜を形成する方法、多層膜にイオン注入する方法はいずれも、レジスト塗布、描画、現像、エッチングの各工程が必要となるため、製造工程が増え、製造コストが増大するという問題がある。また、吸収体の膜厚を厚くする方法や２層の吸収体を積層する方法では、厚膜の吸収層を有するマスクブランクや２層の吸収層が積層されたマスクブランクのような特殊なマスクブランクが用いられる場合もあり、マスクブランクの製造工程が増え、マスクブランクに欠陥が発生する原因となる。
【００１０】
さらに、特許文献３に記載されているような、多層膜にイオン注入して多層膜の反射率を低下させる方法の場合、イオンの注入深さはイオンの種類や加速エネルギー等によって異なる。イオンの注入深さが浅いと、多層膜の結晶性を十分に破壊することができないので、所望の反射率が得られない。また、イオンの原子量が大きいと、イオン衝突による物理的なスパッタ効果が発生し、吸収体や多層膜が除去されてしまう。遮光領域の反射率を低下させるには、露光光を吸収する吸収体がイオン注入後も残存していることが望ましい。
【００１１】
本発明は、上記実情に鑑みてなされたものであり、レジスト塗布、描画、現像、エッチング等の製造工程を増やすことなく、特殊なマスクブランクを準備する必要もなく、簡便に遮光領域を形成することが可能であり、高精度なパターン転写を実現することが可能な反射型マスクの製造方法、およびその製造方法に用いられる反射型マスク用イオンビーム装置、さらにはその製造方法により得られる反射型マスクを提供することを主目的とする。
【課題を解決するための手段】
【００１２】
上記目的を達成するために、本発明は、基板と、上記基板上に形成された多層膜と、上記多層膜上にパターン状に形成された吸収層とを有する反射型マスクを準備する準備工程と、上記吸収層のパターンが形成された回路パターン領域の外周に、水素またはヘリウムのイオンビームを照射し、上記多層膜の周期構造の規則性を乱して低反射部を形成し、上記基板上に上記低反射部および上記吸収層が積層された遮光領域を形成する遮光領域形成工程とを有することを特徴とする反射型マスクの製造方法を提供する。
【００１３】
本発明によれば、回路パターン領域の外周に、イオンビームの照射により多層膜の周期構造の規則性を乱して低反射部を形成し、遮光領域を形成するので、上述のような製造工程を増やすことなく、特殊なマスクブランクを準備する必要もなく、簡便に遮光領域を形成することが可能である。また本発明によれば、原子量が小さい水素またはヘリウムのイオンビームを照射するので、イオンの進入深さが深くなるため、多層膜中のほぼすべての層にわたって周期構造の規則性を乱すことができ、反射率をかなり低くすることが可能である。さらに、水素またはヘリウムのイオンビームは物質透過性が高く、水素およびヘリウムは上述のように原子量が小さいため、水素またはヘリウムのイオンビームは吸収層を透過するので、多層膜の周期構造の規則性が乱された低反射部上には吸収層が残存し、基板上に低反射部および吸収層が積層された遮光領域を得ることができる。そのため、遮光領域の反射率をより一層低くすることが可能である。したがって本発明においては、高精度で回路パターンを転写することができる反射型マスクを製造することが可能である。
【００１４】
上記発明においては、上記遮光領域形成工程では、プラズマにより上記イオンビームを発生させることが好ましい。ＩＣＰ（誘導結合プラズマ）などの簡易な手法で生成したプラズマを用いることで、イオンビームの照射範囲を広くすることができ、ある程度の大きさを有する遮光領域の形成に有利だからである。
【００１５】
また本発明においては、上記遮光領域形成工程では、上記回路パターン領域の端部と上記遮光領域の端部との距離が０．１μｍ〜１０００μｍの範囲内となるように、上記イオンビームを照射することが好ましい。上記距離の下限が上記値であれば、位相シフトにより解像度を向上させることができる。また、遮光領域形成工程でのプロセスマージンを考慮すると、上記距離の下限は上記値であることが好ましい。一方、上記距離が長すぎると、反射型マスクの回路パターンをウェハ上に転写した際に、多重露光領域でのパターン不良の発生を抑制することが困難となる。
【００１６】
また本発明は、水素またはヘリウムのイオンを発生させるプラズマイオン源と、上記プラズマイオン源から放出されたイオンをビームとし、反射型マスクに照射する光学系と、反射型マスクを保持するステージとを有することを特徴とする反射型マスク用イオンビーム装置を提供する。
【００１７】
本発明の反射型マスク用イオンビーム装置は、水素またはヘリウムのイオンを発生させるプラズマイオン源を備えており、水素またはヘリウムのイオンビームを照射するものであるので、イオンの進入深さが深くなるため、多層膜中のほぼすべての層にわたって周期構造の規則性を乱すことができ、反射率をかなり低くすることが可能である。したがって、本発明の反射型マスク用イオンビーム装置を用いることにより、上述のような製造工程を増やすことなく、特殊なマスクブランクを準備する必要もなく、簡便に遮光領域を形成することが可能である。また、高精度で回路パターンを転写することができる反射型マスクを製造することが可能である。また本発明によれば、プラズマイオン源としてＩＣＰ（誘導結合プラズマ）などの簡易な手法で高密度なプラズマを生成するプラズマイオン源を用いることができ、またイオンビームの照射範囲を広くすることができ、ある程度の大きさを有する遮光領域を形成する場合に非常に有利である。
【００１８】
また本発明は、基板と、上記基板上に形成された多層膜と、上記多層膜上にパターン状に形成された吸収層とを有する反射型マスクであって、上記吸収層のパターンが形成された回路パターン領域と、上記回路パターン領域の外周に配置され、上記基板上に上記多層膜の周期構造の規則性が乱された低反射部および上記吸収層が積層された遮光領域とを有し、上記回路パターン領域の端部と上記遮光領域の端部との距離が０．１μｍ〜１０００μｍの範囲内であることを特徴とする反射型マスクを提供する。
【００１９】
本発明によれば、回路パターン領域の外周に、基板上に多層膜の周期構造の規則性が乱された低反射部および吸収層が積層された遮光領域を有し、遮光領域には吸収層が存在しているので、遮光領域の反射率をかなり低くすることができ、高精度なパターン転写を実現することができる反射型マスクとすることが可能である。また本発明によれば、回路パターン領域の端部と遮光領域の端部との距離が所定の範囲内であるので、本発明の反射型マスクの回路パターンをウェハ上に転写した際に、多重露光領域でのパターン不良の発生を効果的に抑制することが可能である。
【発明の効果】
【００２０】
本発明においては、原子量が小さい水素またはヘリウムのイオンビームを照射し、多層膜の周期構造の規則性を乱して低反射部を形成し、基板上に低反射部および吸収層が積層された遮光領域を形成するので、上述のような製造工程を増やすことなく、特殊なマスクブランクを準備する必要もなく、簡便に遮光領域を形成することが可能であり、高精度なパターン転写を実現することが可能な反射型マスクを得ることができるという効果を奏する。
【図面の簡単な説明】
【００２１】
【図１】本発明の反射型マスクの製造方法の一例を示す工程図である。
【図２】本発明の反射型マスクの一例を示す概略平面図である。
【図３】本発明の反射型マスクを用いたステップアンドリピート方式の露光の一例を示す模式図である。
【図４】本発明の反射型マスクにおける多層膜の周期構造の規則性が乱された低反射部の一例を示すＴＥＭ写真である。
【図５】本発明の反射型マスクの他の例を示す概略平面図である。
【図６】本発明の反射型マスクの製造方法の他の例を示す工程図である。
【図７】本発明の反射型マスクの他の例を示す概略平面図である。
【図８】位相シフトによる解像度向上を説明するための模式図である。
【図９】本発明の反射型マスク用イオンビーム装置の一例を示す模式図である。
【図１０】本発明の反射型マスクの他の例を示す概略断面図である。
【図１１】本発明の反射型マスクの他の例を示す概略断面図である。
【図１２】実施例１のシミュレーションによる加速電圧とイオン進入深さとの関係を示すグラフである。
【図１３】実施例２における反射型マスクのイオン未照射部（正常な多層膜）とイオン照射部（周期構造の規則性を乱した多層膜）の反射率を示すグラフである。
【図１４】実施例４において遮光領域を有さない反射型マスクを用いたときの露光回数と転写寸法との関係を示すグラフである。
【図１５】実施例４において遮光領域を有する反射型マスクを用いたときの露光回数と転写寸法との関係を示すグラフである。
【発明を実施するための形態】
【００２２】
以下、本発明の反射型マスクの製造方法、反射型マスク用イオンビーム装置、および反射型マスクについて詳細に説明する。
【００２３】
Ａ．反射型マスクの製造方法
まず、本発明の反射型マスクの製造方法について説明する。
本発明の反射型マスクの製造方法は、基板と、上記基板上に形成された多層膜と、上記多層膜上にパターン状に形成された吸収層とを有する反射型マスクを準備する準備工程と、上記吸収層のパターンが形成された回路パターン領域の外周に、水素またはヘリウムのイオンビームを照射し、上記多層膜の周期構造の規則性を乱して低反射部を形成し、上記基板上に上記低反射部および上記吸収層が積層された遮光領域を形成する遮光領域形成工程とを有することを特徴とする。
【００２４】
図１（ａ）〜（ｄ）は、本発明の反射型マスクの製造方法の一例を示す工程図である。まず、図１（ａ）に示すように、基板２上に多層膜３とキャッピング層４と吸収層５とが順に積層されたマスクブランクを準備する。次いで、図１（ｂ）に示すように、吸収層５をパターニングして、反射型マスク２１を作製する（準備工程）。この反射型マスク２１は、吸収層５のパターンが形成された回路パターン領域１１と、回路パターン領域１１の外周に配置され、回路パターン領域１１以外の領域である外周領域１２とを有している。次に、図１（ｃ）〜（ｄ）に示すように、回路パターン領域１１の外周に、水素またはヘリウムのイオンビーム２７を照射して、多層膜３の周期構造の規則性を乱し、低反射部３ａを形成する。この低反射部３ａでは、多層膜３の周期構造の規則性が乱されているので、ＥＵＶ反射率の低い領域となる。これにより、基板２上に低反射部３ａおよび吸収層５が積層された遮光領域１３が形成される（遮光領域形成工程）。このようにして、反射型マスク１が得られる。
【００２５】
本発明によれば、回路パターン領域の外周に、イオンビームの照射により多層膜の周期構造の規則性を乱して低反射部を形成し、遮光領域を形成するので、レジスト塗布、描画、現像、エッチング等の製造工程を増やすことなく、特殊なマスクブランクを準備する必要もなく、簡便に遮光領域を形成することが可能である。
【００２６】
また、特許文献３に記載されているような、レジストパターンを利用して多層膜にイオン注入する方法では、加速エネルギーを強くするとレジストパターンをイオンが透過してしまうおそれがあるため、遮光領域を精度良く形成することは困難である。
これに対し本発明においては、イオンビームを照射して遮光領域を形成しており、イオンビームは直進性を有するので、精度良く遮光領域を形成することが可能である。
【００２７】
図２は、本発明の反射型マスクの製造方法により製造される反射型マスクの一例を示す概略平面図であり、図３は、本発明により製造される反射型マスクを用いたステップアンドリピート方式の露光の一例を示す模式図である。図２に示すように、反射型マスク１は、回路パターン領域１１（図中、二点鎖線で示す。）と、回路パターン領域１１の外周に配置され、回路パターン領域１１以外の領域である外周領域１２と、回路パターン領域１１の外周に配置され、外周領域１２内に配置された遮光領域１３（図中、網かけで示す。）とを有している。図３に、ウェハ５１と反射型マスク１の各領域との関係を示す。図２に示す反射型マスク１を用いて、図３に示すように、ウェハ５１の４箇所に回路パターンを転写する場合、ステップアンドリピート方式により４回の露光が行われる。通常は、回路パターン領域１１よりも若干広い領域で露光するため、露光領域１５（図中、破線で示す。）は回路パターン領域１１よりも多少広くなる。また、ウェハ５１から可能な限り多くのチップを取り出すため、回路パターン領域１１は互いに可能な限り近接して転写される。そのため、ウェハ５１においては、複数回露光され、露光領域１５が重なり合う領域（多重露光領域）が存在し、例えばウェハ５１の中央部は４回露光されることとなる。さらに、ウェハ５１の中央部では、回路パターン領域１１でも他の３回の露光の外周領域１２と重なることとなる。
【００２８】
従来のような、レジストパターンを利用して多層膜にイオン注入する方法では、上述のように、加速エネルギーを強くするとレジストパターンをイオンが透過してしまうおそれがあるため、イオンのエネルギーを弱くする必要があり、エネルギーが弱いと注入するイオンの散乱も大きく遮光領域の端部の位置制御は難しく、回路パターン領域の端部と遮光領域の端部とはある程度の間隔をおいて離れていることが望ましい。しかしながら、回路パターン領域の端部と遮光領域の端部とが大きく離れていると、本発明により製造される反射型マスクを用いてステップアンドリピート方式の露光を行った場合、ウェハの多重露光領域において反射型マスクの遮光領域による遮光効果が得られず、パターン不良が発生してしまう。
これに対し本発明においては、イオンビームを照射して遮光領域を形成しており、イオンビームは直進性を有するので、回路パターン領域の端部と遮光領域の端部とが近接するように遮光領域を形成することができる。したがって、本発明により製造される反射型マスクを用いてステップアンドリピート方式の露光を行った場合、ウェハの多重露光領域において反射型マスクの遮光領域による遮光効果を十分に得ることができる。
【００２９】
さらに本発明において、水素およびヘリウムは原子量が小さいので、イオンの進入深さが深くなるため、多層膜中のほぼすべての層にわたって周期構造の規則性を乱すことができ、反射率をかなり低くすることが可能である。
また、イオンの原子量が大きい場合は、イオン衝突による物理的なスパッタ効果が発生するが、イオンの原子量が照射対象物と比較して十分に小さい場合は、スパッタ効果が発生しにくくなる。水素またはヘリウムのイオンビームは物質透過性が高く、原子量が小さい水素またはヘリウムのイオンビームは吸収層を透過することができるので、吸収層を除去することなく、吸収層の下に形成されている多層膜の周期構造の規則性を乱すことができる。そのため、遮光領域には、すなわち多層膜の周期構造の規則性が乱された低反射部上には、吸収層が残存しており、基板上に低反射部および吸収層が積層された遮光領域を得ることができる。したがって、遮光領域の反射率をより一層低くすることが可能である。
よって本発明においては、本発明により製造される反射型マスクを用いてステップアンドリピート方式の露光を行った場合、ウェハにおける多重露光領域の露光量を極めて少なくすることができ、高精度なパターン転写を実現することが可能となる。
【００３０】
なお、「多層膜の周期構造の規則性を乱す」とは、多層膜を構成する各層の界面や、多層膜の周期構造を不明瞭にすることをいう。図４は、本発明における多層膜の周期構造の規則性が乱された低反射部の一例を示す透過型電子顕微鏡（ＴＥＭ）写真である。図４において、多層膜３では２種類の層が約４０層ずつ（約４０対）形成されており、多層膜３の上側の領域Ｕでは約３０対について層の界面や周期構造が不明瞭となっており、周期構造の規則性が乱されている。層の界面や周期構造が不明瞭であると、ＥＵＶの反射特性が損なわれる。そのため、低反射部はＥＵＶ反射率の低い領域となる。
【００３１】
以下、本発明の反射型マスクの製造方法における各工程について説明する。
【００３２】
１．準備工程
本発明における準備工程は、基板と、上記基板上に形成された多層膜と、上記多層膜上にパターン状に形成された吸収層とを有する反射型マスクを準備する工程である。
【００３３】
本発明において、準備工程は、例えば、市販のマスクブランクを用いて吸収層をパターニングする工程であってもよく、マスクブランクを作製した後、吸収層をパターニングする工程であってもよい。
以下、反射型マスクを構成する各層およびそれらの形成方法について説明する。
【００３４】
（１）多層膜
本発明における多層膜は、基板上に形成されるものであり、本発明の反射型マスクを用いたＥＵＶリソグラフィにおいてＥＵＶを反射するものである。
【００３５】
多層膜の材料としては、一般的に反射型マスクの多層膜に使用されるものを用いることができ、中でも、ＥＵＶに対する反射率が極めて高い材料を用いることが好ましい。反射型マスク使用時においてコントラストを高めることができるからである。例えば、ＥＵＶを反射する多層膜としては、通常、Ｍｏ／Ｓｉの周期多層膜が用いられる。また、特定の波長域で高い反射率が得られる多層膜として、例えば、Ｒｕ／Ｓｉの周期多層膜、Ｍｏ／Ｂｅの周期多層膜、Ｍｏ化合物／Ｓｉ化合物の周期多層膜、Ｓｉ／Ｎｂの周期多層膜、Ｓｉ／Ｍｏ／Ｒｕの周期多層膜、Ｓｉ／Ｍｏ／Ｒｕ／Ｍｏの周期多層膜、Ｓｉ／Ｒｕ／Ｍｏ／Ｒｕの周期多層膜等も用いることができる。
【００３６】
多層膜を構成する各層の膜厚や、各層の積層数としては、使用する材料に応じて異なるものであり、適宜調整される。例えば、Ｍｏ／Ｓｉの周期多層膜としては、数ｎｍ程度の厚さのＭｏ膜とＳｉ膜とが４０層〜６０層ずつ積層された多層膜を用いることができる。
【００３７】
多層膜の厚みとしては、例えば２８０ｎｍ〜４２０ｎｍ程度とすることができる。
多層膜の成膜方法としては、例えば、イオンビームスパッタ法やマグネトロンスパッタ法などが用いられる。
【００３８】
（２）吸収層
本発明における吸収層は、多層膜上にパターン状に形成されるものであり、本発明の反射型マスクを用いたＥＵＶリソグラフィにおいてＥＵＶを吸収するものである。
【００３９】
吸収層の材料としては、ＥＵＶを吸収可能なものであれば特に限定されるものではなく、例えば、Ｔａ、ＴａＮ、Ｔａを主成分とする材料、Ｃｒ、Ｃｒを主成分としＮ、Ｏ、Ｃから選ばれる少なくとも１つの成分を含有する材料等が用いられる。さらに、ＴａＳｉ、ＴａＳｉＮ、ＴａＧｅ、ＴａＧｅＮ、ＷＮ、ＴｉＮ等も使用可能である。
【００４０】
吸収層の成膜方法としては、例えば、マグネトロンスパッタ法、イオンビームスパッタ法、ＣＶＤ法、蒸着法などが用いられる。
吸収層をパターン状に形成する方法としては、通常、フォトリソグラフィー法が用いられる。具体的には、多層膜が形成された基板上に吸収層を形成し、この吸収層上にレジスト層を形成し、レジスト層をパターニングし、レジストパターンをマスクとして吸収層をエッチングし、残存するレジストパターンを除去して、吸収層をパターン状に形成する。フォトリソグラフィー法としては、一般的な方法を用いることができる。
【００４１】
（３）キャッピング層
本発明においては、多層膜と吸収層との間にキャッピング層が形成されていてもよい。キャッピング層は、多層膜の酸化防止や、反射型マスクの洗浄時の保護のために設けられるものである。キャッピング層が形成されていることにより、多層膜の最表面がＳｉ膜やＭｏ膜である場合には、Ｓｉ膜やＭｏ膜が酸化されるのを防ぐことができる。Ｓｉ膜やＭｏ膜が酸化されると、多層膜の反射率が低下するおそれがある。
本発明において、多層膜上に後述のバッファ層が形成されている場合には、通常、多層膜上にキャッピング層およびバッファ層の順に積層される。
【００４２】
キャッピング層の材料としては、上記機能を発現するものであれば特に限定されるものではなく、例えば、ＳｉやＲｕ等が挙げられる。
また、キャッピング層の厚みとしては、例えば２ｎｍ〜１５ｎｍ程度とすることができる。
キャッピング層の成膜方法としては、スパッタリング法等を挙げることができる。
【００４３】
（４）バッファ層
本発明においては、多層膜と吸収層との間にバッファ層が形成されていてもよい。バッファ層は、下層の多層膜に損傷を与えるのを防止するために設けられるものである。バッファ層が形成されていることにより、吸収層をドライエッチング等の方法でパターンエッチングする際に、下層の多層膜がダメージを受けるのを防止することができる。
【００４４】
バッファ層の材料としては、耐エッチング性が高いものであればよく、通常、吸収層とエッチング特性の異なる材料、すなわち吸収層とのエッチング選択比が大きい材料が用いられる。バッファ層および吸収層のエッチング選択比は５以上であることが好ましく、より好ましくは１０以上、さらに好ましくは２０以上である。さらに、バッファ層の材料としては、低応力で、平滑性に優れた材料であることが好ましい。特にバッファ層の平滑性は、０．３ｎｍＲｍｓ以下であることが好ましい。このような観点から、バッファ層の材料は、微結晶またはアモルファス構造であることが好ましい。
このようなバッファ層の材料としては、例えば、ＳｉＯ２、Ａｌ２Ｏ３、Ｃｒ、ＣｒＮ等が挙げられる。
【００４５】
また、バッファ層の厚みとしては、例えば２ｎｍ〜２５ｎｍ程度とすることができる。
バッファ層の成膜方法としては、例えば、マグネトロンスパッタ法、イオンビームスパッタ法などが挙げられる。Ｃｒを用いる場合は、ＲＦマグネトロンスパッタ法によりＣｒターゲットを用いてＡｒガス雰囲気下で、多層膜上にＣｒを成膜するのが好ましい。
【００４６】
多層膜上にバッファ層が形成されている場合には、吸収層のパターニング後に、露出しているバッファ層を剥離してもよい。バッファ層の剥離方法としては、一般的なバッファ層の剥離方法を用いることができ、例えばドライエッチング等を挙げることができる。
【００４７】
（５）基板
本発明に用いられる基板としては、一般的に反射型マスクの基板に使用されるものを用いることができ、例えば、ガラス基板や金属基板を使用することができる。中でも、ガラス基板が好ましく用いられる。ガラス基板は、良好な平滑性および平坦度が得られるので、特に反射型マスク用基板として好適である。ガラス基板の材料としては、例えば、石英ガラス、低熱膨張係数を有するアモルファスガラス（例えばＳｉＯ２−ＴｉＯ２系ガラス等）、β石英固溶体を析出した結晶化ガラス等が挙げられる。また、金属基板の材料としては、例えば、シリコン、Ｆｅ−Ｎｉ系のインバー合金等が挙げられる。
【００４８】
基板は、反射型マスクの高反射率および転写精度を得るために、平滑性が０．２ｎｍＲｍｓ以下であることが好ましく、また平坦度が１００ｎｍ以下であることが好ましい。なお、平滑性を示す単位Ｒｍｓは、二乗平均平方根粗さであり、原子間力顕微鏡を用いて測定することができる。また、平坦度は、ＴＩＲ(Total Indicated Reading)で示される表面の反り（変形量）を示す値である。この値は、基板表面を元に最小二乗法で定められる平面を焦平面としたとき、この焦平面より上にある基板表面の最も高い位置と、焦平面より下にある最も低い位置の高低差の絶対値である。また、上記平滑性は１０μｍ角エリアでの平滑性であり、上記平坦度は１４２ｍｍ角エリアでの平坦度である。
また、基板の厚みとしては、例えば６ｍｍ〜７ｍｍ程度とすることができる。
【００４９】
（６）導電膜
本発明においては、基板の多層膜および吸収層が形成されている面の反対面に導電膜が形成されていてもよい。導電膜は、本発明の反射型マスクを露光装置の静電チャックに吸着させるために設けられるものである。このような導電膜を有することにより、露光時に反射型マスクを容易、かつ、強固に露光装置に固定することが可能となり、パターン転写精度および製造効率を向上させることができる。
【００５０】
導電膜の材料としては、一般的に反射型マスクの導電膜に用いられるものであれば特に限定されるものではなく、例えば、導電性を示すＣｒ、ＣｒＮ等の金属または金属化合物が用いられる。
また、導電膜の厚みとしては、例えば３０ｎｍ〜１５０ｎｍ程度とすることができる。
【００５１】
導電膜の成膜方法としては、スパッタリング法等を挙げることができる。また、導電膜をパターン状に形成する場合、その形成方法としては、マスクを介したスパッタリング法やフォトリソグラフィー法等を用いることができる。
【００５２】
２．遮光領域形成工程
本発明における遮光領域形成工程は、上記吸収層のパターンが形成された回路パターン領域の外周に、水素またはヘリウムのイオンビームを照射し、上記多層膜の周期構造の規則性を乱して低反射部を形成し、上記基板上に上記低反射部および上記吸収層が積層された遮光領域を形成する工程である。
【００５３】
イオンビームのイオンは、水素（Ｈ）またはヘリウム（Ｈｅ）である。水素やヘリウムは、安定したイオンビームを照射することができるという利点を有する。さらに、ヘリウムは、取扱いが容易であるという利点も有する。
【００５４】
イオンビームの生成には、プラズマイオン源にて発生させるプラズマを用いることが好ましい。プラズマを用いることで、イオンビームの照射範囲を広くすることができ、ある程度の大きさを有する遮光領域の形成に有利だからである。
プラズマイオン源は、水素またはヘリウムのイオンを発生させることができるものであれば特に限定されるものではなく、例えば、簡易な手法で高密度なプラズマを生成可能な、ＩＣＰ等のプラズマ装置が挙げられる。
【００５５】
イオンビームとしては、水素またはヘリウムをイオン源とするものであればよく、通常、集束イオンビームが用いられる。集束イオンビームは、高度な加工が可能である。
【００５６】
イオンビームの照射条件としては、本発明により製造される反射型マスクを用いてステップアンドリピート方式の露光を行った場合、ウェハの多重露光領域における露光量を解像に寄与しない量とすることができる条件であればよく、イオン源の種類や、多層膜および吸収層の膜厚や材料等に応じて適宜選択される。具体的には、遮光領域の反射率が０．５％以下となるような条件であることが好ましい。
より具体的には、加速電圧は１０ｋＶ〜１００ｋＶの範囲内であることが好ましく、中でも１０ｋＶ〜５０ｋＶの範囲内、特に１０ｋＶ〜４０ｋＶの範囲内であることがより好ましい。加速電圧が低すぎると、イオンの進入深さが多層膜の表面付近までとなり、遮光領域にて所望のＥＵＶ反射率を得ることが困難になる場合があり、加速電圧が高すぎると、反射型マスクがダメージを受けるおそれがあるからである。
また、イオン照射量は、１×１０13 ｉｏｎｓ／ｃｍ2〜１×１０19 ｉｏｎｓ／ｃｍ2の範囲内とすることができる。
【００５７】
イオンビームを照射する位置としては、回路パターン領域の外周であればよい。本発明においては、上述したように、回路パターン領域の端部と遮光領域の端部とが近接するように遮光領域を形成することができる。すなわち、回路パターン領域の端部と遮光領域の端部との距離を小さくすることができる。
【００５８】
ここで、回路パターン領域の端部と遮光領域の端部との距離について説明する。
図１（ａ）〜（ｄ）は本発明の反射型マスクの製造方法の一例を示す工程図であり、図５は本発明の反射型マスクの製造方法により製造される反射型マスクの一例を示す概略平面図であり、図５のＡ−Ａ線断面図は図１（ｄ）である。また、図６（ａ）〜（ｄ）は本発明の反射型マスクの製造方法の他の例を示す工程図であり、図７は本発明の反射型マスクの製造方法により製造される反射型マスクの他の例を示す概略平面図であり、図７のＢ−Ｂ線断面図は図６（ｄ）である。図１（ｄ）および図５に示す反射型マスクは、回路パターン領域の吸収層による被覆面積が多い、いわゆるポジ型マスクであり、図６（ｄ）および図７に示す反射型マスクは、回路パターン領域の吸収層による被覆面積が少ない、いわゆるネガ型マスクである。なお、図５および図７においてキャッピング層は省略されている。
ここで、「回路パターン領域」とは、吸収層のパターンが形成された領域をいう。回路パターン領域は、ステップアンドリピート方式の露光装置（ステッパー）に反射型マスクを装着したときに、認識され得る。図１（ｄ）および図５に示すようなポジ型マスクの場合、回路パターン領域１１（図中、二点鎖線で示す。）は、吸収層５のパターンが形成された領域であり、回路パターン領域１１の少なくとも一部は吸収層５のパターンの開口部により画定され得る。一方、図６（ｄ）および図７に示すようなネガ型マスクの場合、回路パターン領域１１（図中、二点鎖線で示す。）は、吸収層５のパターンが形成された領域であり、吸収層５のパターンの開口部により画定され得る。
「回路パターン領域の端部と遮光領域の端部との距離」とは、図５および図７に示すような回路パターン領域１１（図中、二点鎖線で示す。）の外周の端部と遮光領域１３（図中、一点鎖線で示す。）の内周の端部との距離ｄ１〜ｄ４をいう。
【００５９】
図８（ａ）、（ｂ）は、位相シフトによる解像度向上を説明するための模式図である。一般に、反射型マスクにおいては、図８（ａ）に示すように、吸収層５を透過して多層膜３で反射された光Ｌ１と多層膜３で反射された光Ｌ２とが１８０度の位相差を与えるように、吸収層５の膜厚等が設計されている。吸収層５を透過して多層膜３で反射された光Ｌ１と多層膜３で反射された光Ｌ２とは位相が１８０度異なるため、吸収層５が形成されている領域と吸収層５が形成されていない領域との境界では、回折光同士が打ち消し合い、光強度が極めて小さくなる。すなわち、図８（ｂ）に示すように反射率が極めて小さくなる。これにより、コントラストが向上し、転写精度が向上する。なお、位相差は原理上１８０度が最良であるが、実質的に１７５度〜１８５度程度であれば、解像度向上効果が得られる。
【００６０】
このような位相シフト効果を得るためには、回路パターン領域の端部と遮光領域の端部との距離は所定の値よりも大きいことが好ましい。すなわち、図８（ｃ）に例示するように、吸収層５を往復する光Ｌを得るためには、下記式（１）を満足する必要があることから、回路パターン領域の端部と遮光領域の端部との距離は下記式（１）を満たすことが好ましい。
ｄ＞ｔ×ｔａｎθ      …（１）
ここで、式（１）中、ｔは吸収層の膜厚、θは露光光の入射角度を表す。
例えば、吸収層の膜厚ｔが６６ｎｍ、露光光の入射角度θが６度のとき、ｄ＞６．９ｎｍと算出され、吸収層の膜厚ｔが６６ｎｍ、露光光の入射角度θが１１度のとき、ｄ＞１２．８ｎｍと算出される。
したがって、回路パターン領域１１の端部と遮光領域１３の端部との距離ｄが上記式（１）を満たす場合には、回路パターン領域１１と外周領域１２との境界にて、反射率を極めて小さくすることができ、高精度なパターン転写を実現することが可能となる。
【００６１】
回路パターン領域の端部と遮光領域の端部との距離は、上記のような位相シフト効果を考慮すれば、上記式（１）を満たしていればよい。一方、実際には、回路パターン領域の端部と遮光領域の端部との距離は、位相シフト効果に加えて、プロセスマージン、ステップアンドリピート方式の露光により形成される多重露光領域等に応じて適宜選択される。具体的に、イオンビームを照射する際には、回路パターン領域の端部と遮光領域の端部との距離が０．１μｍ〜１０００μｍの範囲内、中でも０．１μｍ〜５００μｍの範囲内、特に０．１μｍ〜３００μｍの範囲内となるように、イオンビームを照射することが好ましい。上記距離の下限が上記値であれば、位相シフトにより解像度を向上させることができる。また、遮光領域形成工程でのプロセスマージンを考慮すると、上記距離の下限は上記値であることが好ましい。一方、上記距離が長すぎると、反射型マスクの回路パターンをウェハ上に転写した際に、ウェハの多重露光領域に対する反射型マスクの遮光領域の遮光効果が得られず、パターン不良の発生を抑制することが困難となる。
【００６２】
回路パターン領域の端部と遮光領域の端部との距離は、上記範囲内であればよく、すべて同じであってもよく、異なっていてもよい。例えば図５および図７に示す反射型マスクにおいて、回路パターン領域１１の端部と遮光領域１３の端部との距離ｄ１〜ｄ４はいずれも上記範囲内であればよく、同じであってもよく、異なっていてもよい。
【００６３】
多層膜の周期構造の規則性を乱して低反射部を形成する際、多層膜を構成する層のうち、周期構造の規則性を乱す層の数としては、本発明により製造される反射型マスクを用いてステップアンドリピート方式の露光を行った場合、ウェハの多重露光領域における露光量を解像に寄与しない量とすることができれば特に限定されるものではない。例えば、多層膜中のすべての層の周期構造の規則性を乱してもよく、多層膜中の４分の３程度の層の周期構造の規則性を乱してもよい。遮光領域の反射率が所望の値、好ましくは０．５％以下になるのであれば、多層膜中のすべての層の周期構造の規則性を乱す必要はなく、反射型マスクへのダメージを軽減しつつ、多層膜の周期構造の規則性を乱すことができる。
【００６４】
遮光領域は、基板上に低反射部および吸収層が積層された領域である。反射型マスクにおいて、多層膜および吸収層に間にキャッピング層やバッファ層が形成されている場合には、遮光領域は、基板上に低反射部、キャッピング層、バッファ層、吸収層が積層された領域となり得る。
【００６５】
遮光領域の反射率としては、本発明により製造される反射型マスクを用いてステップアンドリピート方式の露光を行った場合、ウェハの多重露光領域における露光量を解像に寄与しない量とすることができれば特に限定されないが、０．５％以下であることが好ましい。
【００６６】
遮光領域は、回路パターン領域の外周に配置されていればよく、回路パターン領域の外周の一部に形成されていてもよく、回路パターン領域の外周全周に形成されていてもよいが、多重露光領域での不良パターンの発生を効果的に抑制するためには、回路パターン領域の外周全周に形成されていることが好ましい。
【００６７】
遮光領域の形状は、遮光領域を回路パターン領域の外周に配置することができる形状であればよいが、通常は枠状である。
遮光領域の寸法は、多重露光領域での不良パターンの発生を防ぐことができれば特に限定されるものではなく、反射型マスクの寸法、本発明により製造される反射型マスクを用いてステップアンドリピート方式の露光を行う場合の露光領域の寸法等により適宜調整される。
【００６８】
Ｂ．反射型マスク用イオンビーム装置
次に、本発明の反射型マスク用イオンビーム装置について説明する。
本発明の反射型マスク用イオンビーム装置は、水素またはヘリウムのイオンを発生させるプラズマイオン源と、上記プラズマイオン源から放出されたイオンをビームとし、反射型マスクに照射する光学系と、反射型マスクを保持するステージとを有することを特徴とするものである。
【００６９】
図９は、本発明の反射型マスク用イオンビーム装置の一例を示す模式図である。反射型マスク用イオンビーム装置３０は、反射型マスク１を収容するチャンバー３１と、反射型マスク１を保持するステージ３２と、水素またはヘリウムのイオンを発生および放出するプラズマイオン源３３およびプラズマイオン源３３から放出されたイオンビームＩＢを反射型マスク１に照射する光学系３４を有するイオンビーム照射系３５と、反射型マスク１およびイオンビームＩＢのアライメントを行うために設けられた電子検出器３６と、イオンビームＩＢを走査し、ステージ３２、イオンビーム照射系３５、電子検出器３６およびモニタ３８に接続された制御系３７と、イオンビームＩＢの照射範囲を表示するモニタ３８とを有している。
【００７０】
ステージ３２は、反射型マスク１をＸＹ方向に移動させ、反射型マスク１表面の任意の領域にイオンビームを照射することができるように走査される。
電子検出器３６は、反射型マスク１に電子線を照射した際に発生した電子を確認することができるものである。多層膜と吸収層とは組成が異なるため、電子線を照射した場合に２次電子の発生量が異なる。そのため、濃淡の異なる画像が得られ、反射型マスクの回路パターン領域の位置情報が得られる。
制御系３７は、ステージ３２、イオンビーム照射系３５、電子検出器３６およびモニタ３８に接続されており、モニタ３８を見ながら反射型マスク１およびイオンビームＩＢのアライメントやイオンビームＩＢの照射範囲の設定を実施する。
イオンビーム照射系３５は、プラズマイオン源３３と光学系３４とを有し、光学系３４は、イオンビームＩＢを形成するアパチャ４１および光軸調整部４２と、イオンビームＩＢを集束させる対物レンズ４３と、イオンビームＩＢを走査する偏向レンズ４４とを有している。
【００７１】
本発明の反射型マスク用イオンビーム装置を用いて、反射型マスクにおける回路パターン領域の外周に遮光領域を形成する方法について説明する。
まず、反射型マスク用イオンビーム装置３０において、反射型マスク１の回路パターン領域の位置情報を取得し、回路パターン領域の外周に水素またはヘリウムのイオンビームＩＢが照射されるように、反射型マスク１が設置されたステージ３２を走査して反射型マスク１のアライメントを行う。ステージ３２は、ＸＹ方向へ反射型マスク１を移動させるものであり、このステージ３２を走査することによって、反射型マスク１およびイオンビームＩＢのアライメントを行う。
次に、反射型マスク１における回路パターン領域の外周にイオンビームＩＢを照射して、多層膜の周期構造の規則性を乱す。これにより、低反射部が形成され、基板上に低反射部および吸収層が積層された遮光領域が形成される。
【００７２】
本発明の反射型マスク用イオンビーム装置は、原子量が小さい水素またはヘリウムのプラズマイオン源を備え、水素またはヘリウムのイオンビームを照射するものであるので、イオンの進入深さが深くなるため、多層膜中のほぼすべての層にわたって周期構造の規則性を乱すことができ、反射率をかなり低くすることが可能である。したがって、本発明の反射型マスク用イオンビーム装置を用いることにより、上述のような製造工程を増やすことなく、特殊なマスクブランクを準備する必要もなく、簡便かつ高精度に遮光領域を形成することが可能である。また、高精度で回路パターンを転写することができる反射型マスクを製造することが可能である。また本発明によれば、プラズマイオン源を備えるので、イオンビームの照射範囲を広くすることができ、ある程度の大きさを有する遮光領域を形成する場合に非常に有利である。
【００７３】
以下、本発明の反射型マスク用イオンビーム装置における各構成について説明する。
【００７４】
１．イオンビーム照射系
本発明におけるイオンビーム照射系は、水素またはヘリウムのイオンを発生させるプラズマイオン源と、上記プラズマイオン源から放出されたイオンをビームとし、反射型マスクに照射する光学系とを有するものであり、反射型マスクに水素またはヘリウムのイオンビームを照射するものである。
【００７５】
プラズマイオン源としては、例えば、ＩＣＰイオン源などの簡易な手法で高密度なプラズマを生成するプラズマイオン源が用いられる。
【００７６】
イオンビームのイオンは、水素（Ｈ）またはヘリウム（Ｈｅ）のイオンである。水素やヘリウムは、原子量が小さくイオンの進入深さが深くなるだけでなく、安定したイオンビームを照射することができるという利点を有する。さらに、ヘリウムは、取扱いが容易であるという利点も有する。
【００７７】
イオンビーム照射系は、水素またはヘリウムのプラズマイオン源を備え、水素またはヘリウムのイオンビームを照射することができるものであれば特に限定されるものではなく、一般的なものを使用することができる。
【００７８】
なお、イオンビーム、照射条件等については、上記「Ａ．反射型マスクの製造方法」に記載したので、ここでの説明は省略する。
【００７９】
２．ステージ
本発明におけるステージは、反射型マスクを保持するものである。ステージは、反射型マスクをＸＹ方向に移動させ、反射型マスク表面の任意の領域にイオンビームを照射することができるように走査することができるものであれば特に限定されるものではない。
【００８０】
３．その他の構成
本発明の反射型マスク用イオンビーム装置は、上記イオンビーム照射系およびステージの他に、図９に例示するように、チャンバー、電子検出器、制御系、モニタ等を有していてもよい。
【００８１】
Ｃ．反射型マスク
次に、本発明の反射型マスクについて説明する。
本発明の反射型マスクは、基板と、上記基板上に形成された多層膜と、上記多層膜上にパターン状に形成された吸収層とを有する反射型マスクであって、上記吸収層のパターンが形成された回路パターン領域と、上記回路パターン領域の外周に配置され、上記基板上に上記多層膜の周期構造の規則性が乱された低反射部および上記吸収層が積層された遮光領域とを有し、上記回路パターン領域の端部と上記遮光領域の端部との距離が０．１μｍ〜１０００μｍの範囲内であることを特徴とするものである。
【００８２】
本発明の反射型マスクについて、図面を参照しながら説明する。
図５は本発明の反射型マスクの一例を示す概略平面図、図１０は図５のＡ−Ａ線断面図である。図５および図１０に例示するように、反射型マスク１は、基板２と、基板２上に形成された多層膜３と、多層膜３上に形成されたキャッピング層４と、キャッピング層４上にパターン状に形成された吸収層５とを有している。また、反射型マスク１は、吸収層５のパターンが形成された回路パターン領域１１と、回路パターン領域１１の外周に配置され、回路パターン領域１１以外の領域である外周領域１２と、回路パターン領域１１の外周に配置され、外周領域１２内に配置され、基板２上に多層膜の周期構造の規則性が乱された低反射部３ａおよび吸収層５が積層された遮光領域１３とを有している。そして、回路パターン領域１１の端部と遮光領域１３の端部との距離ｄ１〜ｄ４は所定の範囲内となるように設定されている。
【００８３】
図７は本発明の反射型マスクの他の例を示す概略平面図、図１１は図７のＢ−Ｂ線断面図である。図７および図１１に例示する反射型マスク１の構成は、上述の図５および図１０に示す反射型マスク１の構成と同様である。
【００８４】
本発明によれば、回路パターン領域の外周に、基板上に多層膜の周期構造の規則性が乱された低反射部および吸収層が積層された遮光領域を有し、遮光領域には吸収層が存在しているので、遮光領域の反射率をかなり低くすることが可能である。
【００８５】
図５および図１０に示す反射型マスクはポジ型マスクであり、図７および図１１に示す反射型マスクはネガ型マスクである。なお、図５および図７においてキャッピング層は省略されている。
ここで、「回路パターン領域」とは、吸収層のパターンが形成された領域をいう。図５および図１０に示すようなポジ型マスクの場合、回路パターン領域１１（図５中、二点鎖線で示す。）は、吸収層５のパターンが形成された領域であり、回路パターン領域１１の少なくとも一部は吸収層５のパターンの開口部により画定され得る。一方、図７および図１１に示すようなネガ型マスクの場合、回路パターン領域１１（図７中、二点鎖線で示す。）は、吸収層５のパターンが形成された領域であり、吸収層５のパターンの開口部により画定され得る。
「回路パターン領域の端部と遮光領域の端部との距離」とは、図５および図７に示すような回路パターン領域１１（図中、二点鎖線で示す。）の外周の端部と遮光領域１３（図中、一点鎖線で示す。）の内周の端部との距離ｄ１〜ｄ４をいう。
【００８６】
本発明によれば、上記「Ａ．反射型マスクの製造方法  ２．遮光領域形成工程」の項に記載したように、回路パターン領域１１の端部と遮光領域１３の端部との距離ｄ１〜ｄ４が上記範囲内であることにより、回路パターン領域１１と外周領域１２との境界にて、反射率を極めて小さくすることができる。
また、上記距離が上記範囲よりも短いと、位相シフトによる解像度向上の効果が得られなかったり、遮光領域形成時のプロセスマージンが小さくなったりするおそれがある。一方、上記距離が上記範囲よりも長いと、反射型マスクの回路パターンをウェハ上に転写した際に、ウェハの多重露光領域に対する反射型マスクの遮光領域の遮光効果が得られず、パターン不良の発生を抑制することが困難となる。
【００８７】
したがって本発明においては、上記構成とすることにより、高精度なパターン転写を実現することができる反射型マスクとすることが可能である。
【００８８】
なお、反射型マスクを構成する基板、多層膜、吸収層、キャッピング層、回路パターン領域、遮光領域等の各構成、および、回路パターン領域の端部と遮光領域の端部との距離等については、上記「Ａ．反射型マスクの製造方法」の項に詳しく記載したので、ここでの説明は省略する。
【００８９】
本発明の反射型マスクは、ＥＵＶを露光光として用いたリソグラフィ用の反射型マスクとして好ましく用いられる。
【００９０】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００９１】
以下に実施例を示し、本発明をさらに詳細に説明する。
【００９２】
［実施例１］
反射型マスクへのイオン進入深さの加速電圧依存性をシミュレーションにより算出した。計算モデルは、酸化珪素からなる基板上に、モリブデン（膜厚２．８ｎｍ）および珪素（膜厚４．２ｎｍ）の４０対からなる多層膜と、ルテニウムからなるキャッピング層（膜厚２．５ｎｍ）と、タンタルからなる吸収層（膜厚６６ｎｍ）とが順に積層された積層体において、吸収層表面に各種イオンを照射するものとした。イオンは、水素、ヘリウムの２種類とし、加速電圧は１０ｋＶ〜１００ｋＶに設定した。
【００９３】
イオン照射により、多層膜の周期構造の規則性の乱れを発生させるためには、イオンが多層膜まで到達することが必要である。上記計算モデルにおいて、多層膜を構成する４０層すべてに周期構造の規則性の乱れを発生させるためには、イオン進入深さは最大３５０ｎｍ必要となる。
【００９４】
図１２に加速電圧とイオン進入深さとの関係を示す。この計算結果から、多層膜すべてに周期構造の規則性の乱れを発生させるためには、水素イオンでは１８ｋＶ程度、ヘリウムイオンでは２０ｋＶ程度の加速電圧で照射すればよいことがわかる。また、上記２種類のイオン種は、多層膜の周期構造の規則性に乱れを発生させる要件を満たすことがわかる。
【００９５】
［実施例２］
酸化珪素からなる基板上に、モリブデン（膜厚２．８ｎｍ）および珪素（膜厚４．２ｎｍ）の４０対からなる多層膜と、珪素からなるキャッピング層（膜厚１１ｎｍ）と、タンタルからなる吸収層（膜厚７０ｎｍ）とが順に積層された積層体を準備した。積層体の吸収層の上から、ビームサイズ：１ｍｍ×１ｍｍ、加速電圧：２０ｋＶ、照射量：２×１０17ｉｏｎｓ／ｃｍ2でヘリウムのイオンビームを照射した。このとき、イオン照射部とイオン未照射部とで吸収層の膜厚に変化は見られなかった。その後、イオン照射部およびイオン未照射部のＥＵＶ反射率を測定するため、吸収層をすべてエッチング除去した。
【００９６】
ＥＵＶ反射率計（EUV Technology社製、ＬＰＲ１０１６−ＦＳ１５１５）を用いて、イオン未照射部（正常な多層膜）とイオン照射部（周期構造の規則性を乱した多層膜）の波長１３．５ｎｍにおける反射率を測定した。結果を図１３に示す。イオン未照射部（正常な多層膜）とイオン照射部（周期構造の規則性を乱した多層膜）の反射率はそれぞれ６１％と４％であり、イオン照射により反射率が低下することが確認された。
【００９７】
以上の結果から、吸収層の上からイオンビームを照射することにより、イオン照射部の多層膜の周期構造の規則性を乱し、ＥＵＶリソグラフィで問題とならない程度まで反射率を下げ得ることが実証された。
【００９８】
［実施例３］
酸化珪素からなる基板上にモリブデン（膜厚２．８ｎｍ）および珪素（膜厚４．２ｎｍ）の４０対からなる多層膜を形成し、多層膜上にルテニウムからなるキャッピング層（膜厚２．５ｎｍ）を形成し、キャッピング層上にタンタルからなる吸収層（膜厚６６ｎｍ）をエッチング加工したパターンを形成した。
【００９９】
反射型マスクにおける吸収層のパターンが形成された回路パターン領域の外周に、ヘリウムのＩＣＰイオン源を備えるイオンビーム装置を用いて、ビームサイズ：１ｍｍ×１ｍｍ、加速電圧：３０ｋＶ、照射量：２×１０17ｉｏｎｓ／ｃｍ2に設定したヘリウムのイオンビームを照射し、多層膜の周期構造の規則性を乱して、遮光領域を形成した。この際、回路パターンと遮光領域（イオン照射部）との距離が５００ｎｍとなるようにイオンビームを照射した。イオン照射部とイオン未照射部とでは吸収層の膜厚に変化は見られなかった。
【０１００】
イオン照射部およびイオン未照射部の反射率を上記ＥＵＶ反射率計で測定したところ、回路パターンを構成する吸収層のパターンが形成されている部分の反射率が２％であったのに対し、イオン照射部（周期構造の規則性を乱した多層膜）（遮光領域）の反射率は０．１％であった。
【０１０１】
また、遮光領域形成前後の反射型マスクの平坦度変化を計測したところ、平坦度に変化は観測されなかった。
一般的に、反射型マスクにおいては、基板の一方の面に多層膜および吸収層が形成され、他方の面に静電チャックのための導電膜が形成されており、応力がつりあっているため、平坦度が確保されている。
ここで、従来のように多層膜を除去して遮光領域を形成する場合、多層膜の除去面積によっては応力均衡が崩れ、反射型マスクの平坦度が劣化する。平坦度が劣化すると、リソグラフィ工程にてウェハに転写される回路パターンの位置精度が悪くなる。
これに対し、本発明においては、多層膜の周期構造の規則性を乱して遮光領域を形成するので、遮光領域での膜厚が厚く、応力の大きい多層膜および吸収層を除去しないため、遮光領域形成前後で反射型マスクの平坦度は変化しない。この点においても、本発明の有意性が確認された。
【０１０２】
［実施例４］
酸化珪素からなる基板上にモリブデン（膜厚２．８ｎｍ）および珪素（膜厚４．２ｎｍ）の４０対からなる多層膜を形成し、多層膜上にルテニウムからなるキャッピング層（膜厚２．５ｎｍ）を形成し、キャッピング層上にタンタルからなる吸収層（膜厚６６ｎｍ）をｈｐ２２５ｎｍ  Ｌ／Ｓパターンに加工した回路パターンを形成した。
作製した反射型マスクの回路パターンを、キヤノン社製ＥＵＶ露光装置ＳＦＥＴ（Ｓｍａｌｌ  Ｆｉｅｌｄ  Ｅｘｐｏｓｕｒｅ  Ｔｏｏｌ）を用い、ウェハ上のレジストに１／５縮小露光した。
【０１０３】
まず、遮光領域の遮光特性を評価するため、遮光領域を有さない上記反射型マスクを用いて、図３に例示するように、ステップアンドリピート方式によりウェハ上に回路パターンを近接して４回露光し、露光領域が重なり合う領域（多重露光領域）を形成した。１回だけ露光したものつまり多重露光領域の無いものと、２〜４回露光したものつまり１〜３回露光領域が重なり多重露光領域が形成されたものとをそれぞれ準備した。露光後、レジストを薬液で現像することで、ウェハ上にｈｐ４５ｎｍ  Ｌ／Ｓパターンを形成した。
多重露光領域によるレジスト寸法の変動量を測定したところ、図１４に示すように、露光１回あたり、約３ｎｍの寸法変動が測定された。一般的にウェハへの転写寸法の許容範囲は５％であることから、遮光領域を有さない反射型マスクの遮光領域の遮光能力は不足していることが確認された。
【０１０４】
次に、遮光領域の効果を検証するため、反射型マスクの回路パターン領域の外周に、ヘリウムのＩＣＰイオン源を備えるイオンビーム装置を用いて、ビームサイズ：１ｍｍ×１ｍｍ、加速電圧：３０ｋＶ、照射量：２×１０17ｉｏｎｓ／ｃｍ2に設定したヘリウムのイオンビームを照射し、多層膜の周期構造の規則性を乱して、遮光領域を形成した。
その際、回路パターン領域の端部と遮光領域（イオン照射部）の端部との距離を１００ｎｍから１０００μｍの範囲で系統的に変化させて遮光領域を形成した。
作製した反射型マスクの回路パターンを、キヤノン社製ＥＵＶ露光装置ＳＦＥＴを用い、ウェハ上のレジストに１／５縮小露光した。露光後のレジストを薬液で現像することで、ウェハ上にｈｐ４５ｎｍ  Ｌ／Ｓパターンを形成した。
【０１０５】
ウェハ上のレジスト寸法を計測することで、回路パターン領域の端部と遮光領域の端部との距離が、ウェハ上のレジスト寸法に与える影響を測定したところ、図１５に示すように、上記距離が１０００μｍの場合、４回露光を行っても、５％の寸法変動許容範囲を満足することが確認された。
本実験結果から、本発明の反射型マスクの遮光領域は優れた遮光特性を示し、遮光領域の設定は上記距離０．１μｍ〜１０００μｍの範囲内とすればよいことが確認された。
【符号の説明】
【０１０６】
１  …  反射型マスク
２  …  基板
３  …  多層膜
３ａ  …  低反射部
４  …  キャッピング層
５  …  吸収層
１１  …  回路パターン領域
１２  …  外周領域
１３  …  遮光領域
ｄ，ｄ１，ｄ２，ｄ３，ｄ４  …  回路パターン領域の端部と遮光領域の端部との距離
【図１】
2012212787.tif 000003
【図２】
2012212787.tif 000004
【図３】
2012212787.tif 000005
【図５】
2012212787.tif 000006
【図６】
2012212787.tif 000007
【図７】
2012212787.tif 000008
【図８】
2012212787.tif 000009
【図９】
2012212787.tif 000010
【図１０】
2012212787.tif 000011
【図１１】
2012212787.tif 000012
【図１２】
2012212787.tif 000013
【図１３】
2012212787.tif 000014
【図１４】
2012212787.tif 000015
【図１５】
2012212787.tif 000016
【図４】
2012212787.tif 000017